СОСТАВ СТРОИТЕЛЬНОГО РАСТВОРА
MORTAR COMPOSITION

Изобретение относится к производству штукатурных цементных строительных растворов.
Известен состав строительного раствора, содержащий, мас.%: портландцемент 23,0-29,0; наполнитель 55,0-61,0; стеарат калия 5,0-9,0; вода - остальное [1].
Задача изобретения состоит в повышении удобоукладываемости раствора.
Технический результат достигается тем, что состав строительного раствора, содержащий портландцемент, наполнитель, воду, дополнительно включает смолу древесную омыленную и суперпластификатор С-3, а в качестве наполнителя - молотый тальк при следующем соотношении компонентов, мас.%: портландцемент 25,0-29,0; молотый тальк 40,0-44,0; смола древесная омыленная 0,1-0,15; суперпластификатор С-3 0,9-1,3; вода - остальное.
Примеры составов строительного раствора приведены в таблице.
Таблица
Компоненты
Содержание, мас.%:
состав №1
состав №2
состав №3
Портландцемент
25,0
27,0
29,0
Молотый тальк
44,0
42,0
40,0
Смола древесная омыленная
0,1
0,13
0,15
Суперпластификатор С-3
0,9
1,1
1,3
Вода
остальное (30)
остальное (29,77)
остальное (29,55)
2
Для приготовления раствора подготавливают и дозируют сырьевые компоненты: портландцемент, молотый тальк, воду, смолу древесную омыленную, суперпластификатор С-3 (ТУ 5745-004-43184789-05), воду. Портландцемент смешивают с молотым (до удельной поверхности 2500-3000 см/г) тальком, добавляют воду, смолу древесную омыленную (ТУ 13-0281078-02-93), суперпластификатор С-3 и еще раз смешивают. Полученный строительный раствор с подвижностью не менее 12 см используют дня оштукатуривания каменных и бетонных поверхностей.
Источники информации
1. Патент №2236390 РФ.